(57)【特許請求の範囲】
【請求項１】
密度が０．８６５〜０．９１５ｇ／cm3、Ｑ値（数平均分子量に対する重量平均分子量の比、Ｍｗ／Ｍｎ）が３．５以下、かつα−オレフィン含有量が８〜３０重量％の直鎖状エチレンーα−オレフィン共重合体樹脂に、脂肪族アルコール系脂肪酸エステルを配合した組成物よりなる炭化水素系樹脂フィルムであって、脂肪族アルコール系脂肪酸エステルとしては炭素数１０〜２２の脂肪酸とジグリセリンまたはソルビトールとのエステルの１種又は２種以上を、全組成物に対して０．５〜１０重量％配合したことを特徴とする防曇性に優れた食品包装用炭化水素系樹脂ストレッチフィルム。
【請求項２】
密度が０．８６５〜０．９１５ｇ／cm3以下、Ｑ値（Ｍｗ／Ｍｎ）が３．５以下、かつα−オレフィン含有量が８〜３０重量％の直鎖状エチレンーα−オレフィン共重合体樹脂に、脂肪族アルコール系脂肪酸エステルを配合した組成物よりなる層を少なくとも表面層として有した炭化水素系樹脂フィルムであって、脂肪族アルコール系脂肪酸エステルとしては炭素数１０〜２２の脂肪酸とジグリセリンまたはソルビトールとのエステルの１種又は２種以上を、全組成物に対して０．５〜１０重量％配合したことを特徴とする防曇性に優れた食品包装用炭化水素系樹脂ストレッチフィルム。
【請求項３】
直鎖状エチレンーα−オレフィン共重合体樹脂のα−オレフィンが炭素数４〜８、かつ、含有量が８〜３０重量％であることを特徴とする請求項１ないし２記載の食品包装用炭化水素系樹脂ストレッチフィルム。
【請求項４】
両表面層として、密度が０．８６５〜０．９１５ｇ／cm3、かつ、Ｑ値（Ｍｗ／Ｍｎ）が３．５以下の直鎖状エチレンーα−オレフィン共重合体樹脂に、脂肪族アルコール系脂肪酸エステルを配合した組成物よりなる層、中間層として密度が０．９２０ｇ／cm3 を超え、かつ、Ｑ値（Ｍｗ／Ｍｎ）が３．５を超える直鎖状エチレンーα−オレフィン共重合体樹脂５０〜９７重量％とプロピレン−エチレンランダム共重合体５０〜３重量％とよりなる層よりなる炭化水素系樹脂フィルムであって、脂肪族アルコール系脂肪酸エステルとしては炭素数１０〜２２の脂肪酸とジグリセリンまたはソルビトールとのエステルの１種又は２種以上を、全組成物に対して０．５〜１０重量％配合したことを特徴とする防曇性に優れた食品包装用積層ストレッチフィルム。
【発明の詳細な説明】
【０００１】
【発明の属する技術分野】
本発明は防曇性の要求されるフィルム、例えば、食品の包装用フィルム及び農業用フィルム等に使用できる防曇性に優れたフィルムに関するものである。
【０００２】
【従来の技術】
従来より、密度が０．９２０ｇ／ｃｍ3以下、Ｑ値（Ｍｗ／Ｍｎ）が３．５以下の直鎖状エチレンーαーオレフィン共重合体樹脂、特に触媒として有機金属錯体（いわゆるメタロセン触媒）を用いて製造された直鎖状エチレンーα−オレフィン共重合体樹脂は、その透明性の良さ、強度の強さ等に優れた樹脂として知られていた。しかしながら、この樹脂は、防曇剤等を添加しても防曇効果が発揮されにくいという問題があった。
【０００３】
一方、食品のストレッチ包装用フィルムとしては、従来、ポリ塩化ビニルフィルムが使用されてきていたが、焼却処分時に塩素を含んだ有害なガスが発生し、環境汚染等の問題があるために、近年では、ポリ塩化ビニルフィルムに代えてポリオレフィン系ストレッチ包装用フィルムが実用化されてきている。
このようなポリオレフィン系ストレッチ包装用フィルムとしては、例えば、線状低密度ポリエチレンを中間層とし、内外層にエチレンー酢酸ビニル共重合体フィルムが積層された三層フィルムで、表面層であるエチレンー酢酸ビニル共重合体樹脂に各種防曇剤を添加したフィルムが提案されている（例えば、特公平２−１８９５３号公報、特開平３−２５８５４２号公報等参照）。
【０００４】
しかしながら、これらエチレンー酢酸ビニル共重合体樹脂層では、引張強度等の力学的物性が劣り、実用面において自動包装機で使用した際、フィルムが破れ易い等の問題があった。
そのため、力学的物性の向上を目的とし、エチレンー酢酸ビニル共重合体樹脂層に代えて、直鎖状エチレンーα−オレフィン共重合体樹脂層を起用した積層フィルムが提案されていたが、防曇性に劣るため防曇性が要求される用途には実用化ができなかった。
【０００５】
【発明が解決しようとする課題】
本発明は、上記従来技術に存在する諸問題を解決することを目的に鋭意検討した結果、透明性の良さ、強度等の物性を損なうことなく、優れた防曇性を持った炭化水素系樹脂フィルムを提供することを目的とする。
【０００６】
【課題を解決するための手段】
上記課題を解決するために、本願発明の請求項１に記載の発明においては、密度が０．９２０ｇ／cm3以下、かつ、Ｑ値（Ｍｗ／Ｍｎ）が３．５以下の直鎖状エチレンーα−オレフィン共重合体樹脂に、脂肪族アルコール系脂肪酸エステルを配合した組成物よりなる炭化水素系樹脂フィルムであって、脂肪族アルコール系脂肪酸エステルとしては炭素数１０〜２２の脂肪酸とジグリセリンまたはソルビトールとのエステルの１種又は２種以上を、全組成物に対して０．５〜１０重量％配合したことを特徴とする防曇性に優れた炭化水素系樹脂フィルムに関する。
【０００７】
以下、本発明を詳細に説明する。
本発明の炭化水素系樹脂フィルムを構成する主な樹脂は、密度が０．９２０ｇ／cm3以下、かつ、Ｑ値（Ｍｗ／Ｍｎ）が３．５以下の直鎖状エチレンーαーオレフィン共重合体樹脂である。
密度が０．９２０ｇ／cm3を超えると、フィルムの透明性が悪化してしまい、更に、密度が０．９２０ｇ／cm3以下でもＱ値が３．５を超える場合は、必ずしもフィルム外観は良好ではなく、また、引裂強度等の物性も低下するので好ましくない。好ましくは、密度が０．８６５〜０．９１５ｇ／cm3以下、かつ、Ｑ値（Ｍｗ／Ｍｎ）が２．０〜３．２である。
【０００８】
直鎖状エチレンーα−オレフィン共重合体樹脂としては、エチレンを主成分として、これとα−オレフィンを単独又は２種以上混合したものとの共重合体である。好ましいα−オレフィンとしては、ブテンー１、ヘキセンー１、４ーメチルペンテンー１、オクテンー１等の炭素数４〜８のα−オレフィンであり、またα−オレフィンの含有量は好ましくは８〜３０重量％、より好ましくは１０〜２６重量％である。α−オレフィンの含有量が８重量％未満では、得られるフィルムが硬く、引張強度が低下する傾向があり、一方、３０重量％を超えるとフィルム成形性が困難となる傾向がある。
【０００９】
本発明の直鎖状エチレンーαーオレフィン共重合体は、エチレンとα−オレフィンとをイオン重合して得られ、触媒としては有機金属錯体を用いる、いわゆるメタロセン触媒によって製造することができる。
また、製造プロセスとしては、一般のポリオレフィン製造に用いられる高圧法、気相法、溶液法、スラリー法等が挙げられる。
【００１０】
この有機金属錯体触媒（メタロセン触媒）とは、遷移金属（Ｆｅ、Ｔｉ、Ｚｒ、Ｈｆ等）を不飽和環状化合物で挟んだ構造をとっており、立体規則性、分子量、共重合性等の精密なコントロールが可能となる。
また、有機金属錯体触媒（メタロセン触媒）は、触媒活性点が均一であるのでシングルサイト触媒（ＳＳＣ）と呼ばれ、挟分子量分布の均質なポリマーが得られ、加工性に関与する分子量分布、製品物性に関与する組成分布を任意にコントロールすることができる。
【００１１】
かかる有機金属錯体触媒（メタロセン触媒）の直鎖状エチレン・αーオレフィン共重合体は、三菱化学（株）“ＫＥＲＮＥＬ”、ダウ・ケミカルジャパン（株）よりＡＦＦＩＮＩＴＹ“ＥＮＧＡＧＥ”の商品名等で販売されている。
本発明の脂肪族アルコール系脂肪酸エステルは、炭素数１０〜２２の脂肪酸とジグリセリン又はソルビトールとのエステルである。好ましい脂肪酸としては、炭素数１２〜１８の脂肪酸、例えば、ラウリン酸、オレイン酸、及びステアリン酸等が挙げられ、エステルとしてはモノエステル、ジエステルまたはこれらの混合物等が好ましい。
【００１２】
脂肪族アルコール系脂肪酸エステルの具体例としては、ジグリセリンモノラウレート、ジグリセリンジラウレート、ジグリセリンモノオレート、ジグリセリンジオレート、ジグリセリンモノステアレート、ジグリセリンジステアレート、ソルビタンモノオレート、ソルビタンジオレート、ソルビタンモノラウレート、ソルビタンジラウレート等が挙げられ、これらの化合物は、単独または２種以上を混合して使用することができる。配合量は、全組成物に対して０．５〜１０重量％、好ましくは、１〜５重量％である。
【００１３】
配合量が、０．５重量％より少ないと得られるフィルムは、防曇性の効果が乏しく、一方１０重量％を越えるとフィルム表面へのブリードアウトが過多となりベタツキ及び透明性悪化の問題が生じるので好ましくない。
また、防曇性を阻害しない範囲で、フィルムの表面滑性を向上させる目的で、モノグリセリン脂肪酸エステルを０．１〜１０重量％配合することができる。
【００１４】
本発明の炭化水素系樹脂フィルムには、滑性、粘着性および帯電防止性を付与するために、ポリエチレングリコール、ポリプロピレングリコール等のポリアルキレンエーテルポリオール、エポキシ化大豆油、ポリオキシエチレンアルキルアミン脂肪酸エステル、ポリオキシエチレンアルキルフェニルエーテル、アレイン酸アマイド、ステアリン酸アマイド、エルシン酸アマイド等の炭素数１２〜２２の高級脂肪酸アマイド、エチレンビスステアリン酸アマイド、エチレンビスオレイン酸アマイド、ポリエチレンワックス、ポリプロピレンワックス、流動パラフィン、ヒマシ油誘導体、ポリブテンの低分子粘着物質、テルペン樹脂、石油樹脂等を少なくとも１種配合することができる。配合量は、全組成物に対して０．５〜５重量％が好ましい。
【００１５】
また、本発明の炭化水素系樹脂フィルムの衝撃強度を向上させるため、水添石油樹脂、スチレンーブタジエンブロック共重合体樹脂およびその水素添加物、スチレンーブタジエンブロック共重合体エラストマー、スチレンーイソプレンブロック共重合体エラストマーの水素添加物、スチレンービニル化ポリイソプレンブロック共重合体エラストマーおよびその水素添加物、エチレンープロピレン共重合体エラストマー、エチレンーブテンー１共重合体エラストマー、１，２ーポリブタジエン、エチレンープロピレンーエチリデンノルボルネン共重合体エラストマー等を配合することができる。配合量は、全組成物に対して０．５〜２０重量％、好ましくは２〜１８重量％である。
【００１６】
更に、成形加工性を向上させるために、低密度ポリエチレン、エチレンー酢酸ビニル共重合体（酢酸ビニル含有量は５〜４０重量％）、エチレンーアクリル酸共重合体（アクリル酸含有量は５〜２０重量％）、エチレンーメタクリル酸メチル共重合体、エチレン、プロピレン等のαーオレフィンとアクリル酸、メタクリル酸、マレイン酸等から選ばれた単量体との共重合体の金属塩（Ｚｎ、Ｎａ、Ｋ、Ｌｉ、Ｍｇ等）、無水マレイン酸グラフトエチレンー酢酸ビニル共重合体、無水マレイン酸グラフトポリエチレン、無水マレイン酸グラフトポリプロピレンを１種又は２種以上配合することができる。配合量は、全組成物に対して、１〜４０重量％、好ましくは１〜３０重量％である。
【００１７】
本発明の炭化水素系樹脂フィルムは、単層フィルム及び該単層フィルムを表面層として有した積層フィルムとが含まれる。
積層フィルムとする場合は、以下（１）〜（７）に示した層の片面又は両面に本発明の炭化水素系樹脂フィルムを積層した構成にするのが好ましい。
（１）分岐状低密度ポリエチレンよりなる層。
（２）密度０．９２０ｇ／ｃｍ3を超え、Ｑ値３．５を超えた直鎖状エチレンーαーオレフィン共重合体樹脂よりなる層。
（３）ポリプロピレン系樹脂よりなる層。
（４）分岐状低密度ポリエチレン又は密度０．９２０ｇ／ｃｍ3を超え、Ｑ値３．５を超えた直鎖状エチレンーαーオレフィン共重合体樹脂より選ばれた樹脂７０〜９７重量％と水添石油樹脂、スチレンーブタジエンブロック共重合体樹脂およびその水素添加物、スチレンーブタジエンブロック共重合体エラストマー、スチレンーイソプレンブロック共重合体エラストマーその水素添加物、スチレンービニル化ポリイソプレンブロック共重合体エラストマーおよびその水素添加物、エチレンープロピレン共重合体エラストマー、エチレンーブテンー１共重合体エラストマー、１，２ポリブタジエン、エチレンープロピレンーエチリデンノルボルネン共重合体エラストマー等を３０〜３重量％とよりなる層。
（５）分岐状低密度ポリエチレン、密度０．９２０ｇ／ｃｍ3を超え、Ｑ値３．５を超えた直鎖状エチレンーαーオレフィン共重合体樹脂より選ばれた樹脂５０〜９７重量％とポリプロピレン系樹脂５０〜３重量％とよりなる層。
（６）ブテンー１系樹脂１０〜９０重量％、オレフィン系樹脂（ブテンー１系樹脂を除く）および／またはオレフィン系熱可塑性エラストマー９０〜１０重量％よりなる層。
（７）モノビニル置換芳香族炭化水素の重合部と共役ジエンのエラストマー性重合部とのブロック共重合体またはこれらの水素添加物誘導体よりなる層。
【００１８】
本発明の炭化水素系樹脂フィルムを製造するには、先ず、それぞれの原料を押出機で溶融混練する、又はそれぞれの原料を加熱溶融してペレット状等の組成物として使用することができ、次いで、それら原料をＴダイによる押出成形またはインフレーション成形等の通常公知の方法を採用して製造することができる。そして、インフレーション成形における冷却方法は、チューブの外側から冷却する方法、チューブの外、内側の両面から冷却する方法のどちらでもよい。
また、積層フィルムを製造する際には、共押出法または押出ラミネート法等の公知の方法が採用できる。
【００１９】
更に、本発明の炭化水素系樹脂フィルムは、未延伸フィルム、一軸延伸フィルム又は二軸延伸フィルムでもよく、延伸フィルムの場合は、縦又は横の一方向に１．２〜５倍に延伸する、また縦横両方向に１．２〜５倍に延伸するのが好ましい。
本発明の炭化水素系樹脂フィルムの厚さは、使用する用途によって適宜選択することができるが、具体的には２〜２００μｍが好ましい。例えば、本発明の炭化水素系樹脂フィルムを表面層とした積層フィルムとしてストレッチ食品包装用フィルムの用途に使用する場合には、積層フィルム全体の厚さとしては、７〜３０μｍ、そのうち表面層としては２〜１０μｍとするのが好ましい。本発明の炭化水素系樹脂フィルムを単層として農業用フィルムの用途に使用する場合には、厚さ８〜２００μｍとするのが好ましい。
【００２０】
【実施例】
以下、本発明の内容および効果を実施例により更に詳細に説明するが、本発明は、その要旨を越えない限り以下の例に限定されるものではない。
なお、以下の例において、得られたフィルムの評価及び包装適性は次の方法によって行ったものであり、また、フィルムの評価結果及び包装適性を表２及び表３に示した。
【００２１】
〈防曇性〉
実施例および比較例で得られたフィルムを、直径５０mm、高さ８０mmの中が空洞の円筒の一方にしわなく取り付け、外気０〜５℃、水温２０℃に保たれている水槽の中に、円筒のフィルムを取り付けたとは逆側を水温２０℃の水が２cmかかるようにセットした。浸し初めてから１時間後の状態を目視にて以下のように評価した。
水分が均一な水膜となり、水滴がない状態を：◎、水分が均一な水膜となっているが、ところどころに細かい水滴がある状態を：○、ところどころに直径約１mmの水滴がある状態を：△、そして直径約３mmの水滴がある状態を：×とした。
【００２２】
〈摩擦抵抗〉
実施例および比較例で得られたフィルムを重ね合わせて、熱をかけプレスして０．５mmの厚さの試験片とした。この試験片を、表面性測定機器（ＨＥＩＤＥＮー１４Ｄ、新東科学（株）製）にセットし、この試験片の上に置いたボール圧子（剛球）の上に５０ｇの垂直荷重をのせ、１０cm／秒の速度で引っ張った時の静摩擦抵抗、動摩擦抵抗について５回測定して、その平均値をそれぞれの値とした。
【００２３】
〈透明性〉
実施例および比較例で得られたフィルムを重ね合わせて、熱をかけプレスして０．５mmの厚さにした試験片を用いて、以下の方法により評価した。
▲１▼霞度：ＪＩＳ  Ｋ−６７１４
▲２▼光沢度：ＪＩＳ  Ｚー８７４１（２０度）
▲３▼目視にて観察し、極めて良は◎、良は○、若干白く濁っているは△、かなり白く濁っているは×とした。
【００２４】
〈包装適性〉
発泡ポリスチレン製のトレー上に肉、魚、野菜をそれぞれ載せてストレッチ自動包装機、（株）イシダ製ＷｍｉｎｉーＭａｒｋII〔商品名〕にて包装を行い、その時のフィルムの破れの有無、シワ発生の有無を肉眼で評価した。
【００２５】
実施例１
有機金属錯体触媒（メタロセン触媒）にて製造した密度０．８９５ｇ／cm3、Ｑ値２．０の直鎖状エチレンーα−オレフィン共重合体樹脂〔α−オレフィン：ヘキセンー１、含有量：１８．５重量％、１９０℃におけるメルトフローレート（ＭＦＲ）が３．５ｇ／１０分〕９７重量％と脂肪族アルコール系脂肪酸エステルとしてジグリセリンモノ／ジオレート〔理研ビタミン（株）製、商品名「リケマールＸＯー７１」〕３重量％よりなる樹脂組成物を、口径３０mm、Ｌ／Ｄ２５の押出機を用いて１９０℃で混練し、Ｔダイに供給して、厚さ５０μｍのフィルムを製造した。
このフィルムの防曇性、摩擦抵抗および透明性の評価結果を表２に示す。
【００２６】
実施例２〜５
実施例１において、脂肪族アルコール系脂肪酸エステルを表１に示した化合物に代えたほかは、同例と同様な方法でフィルムを製造した。
このフィルムの防曇性、摩擦抵抗および透明性の評価結果を表２に示す。
【００２７】
実施例６
実施例１において、直鎖状エチレンーα−オレフィン共重合体樹脂を、密度０．９１０ｇ／cm3、Ｑ値２．５の直鎖状エチレンーα−オレフィン共重合体樹脂〔α−オレフィン：ヘキセンー１、含有量：１１．０重量％〕に代えたほかは、同例と同様な方法でフィルムを製造した。
このフィルムの防曇性、摩擦抵抗および透明性の評価結果を表２に示す。
【００２８】
実施例７
実施例１において、密度０．８９５ｇ／cm3、Ｑ値２．０の直鎖状エチレンーα−オレフィン共重合体樹脂〔α−オレフィン：ヘキセンー１、含有量：１８．５重量％、１９０℃におけるメルトフローレート（ＭＦＲ）が３．５ｇ／１０分〕９４重量％と軟化温度１１５℃の水素添加石油樹脂〔荒川化学工業（株）製、商品名「アルコンＰー１１５」〕３重量％、そして脂肪族アルコール系脂肪酸エステルとしてジグリセリンモノ／ジオレート〔理研ビタミン（株）製、商品名「リケマールＸＯー７１」〕３重量％よりなる樹脂組成物に代えたほかは、同例と同様な方法でフィルムを製造した。
このフィルムの防曇性、摩擦抵抗および透明性の評価結果を表２に示す。
【００２９】
比較例１
実施例１において、直鎖状エチレンーα−オレフィン共重合体樹脂のみに代えたほかは、同例と同様な方法でフィルムを製造した。
このフィルムの防曇性、摩擦抵抗および透明性の評価結果を表２に示す。
【００３０】
比較例２〜３
実施例１において、脂肪族アルコール系脂肪酸エステルの配合量を表１に示した量に代えたほかは、同例と同様な方法でフィルムを製造した。
このフィルムの防曇性、摩擦抵抗および透明性の評価結果を表２に示す。
比較例４
実施例１において、脂肪族アルコール系脂肪酸エステルを表１に示した化合物に代えたほかは、同例と同様な方法でフィルムを製造した。
このフィルムの防曇性、摩擦抵抗および透明性の評価結果を表２に示す。
【００３１】
比較例５
実施例１において、直鎖状エチレンーα−オレフィン共重合体樹脂を密度０．９２５ｇ／cm3、Ｑ値４．０の直鎖状エチレンーα−オレフィン共重合体樹脂〔α−オレフィン：ヘキセンー１、含有量６．０重量％〕に代え、脂肪族アルコール系脂肪酸エステルを表１に示した化合物に代えたほかは、同例と同様な方法でフィルムを製造した。
このフィルムの防曇性、摩擦抵抗および透明性の評価結果を表２に示す。
【００３２】
実施例８
中間層用樹脂として、直鎖状エチレンーαーオレフィン共重合体樹脂〔密度０．９２３ｇ／cm3、Ｑ値が４．０、α−オレフィン：ヘキセンー１、含有量：６．０重量％、１９０℃におけるメルトフローレート（ＭＦＲ）が２．０ｇ／１０分〕７０重量％とプロピレンーエチレンランダム共重合体樹脂〔密度０．８９０ｇ／cm3、２３０℃におけるメルトフローレート（ＭＦＲ）が１７ｇ／１０分〕３０重量％よりなる樹脂組成物を口径６５mm、Ｌ／Ｄ２５の押出機を用いて１９０℃で混練し、一方、表面層用樹脂として実施例１で用いた樹脂組成物を口径５０mm、Ｌ／Ｄ２５の押出機を用いて混練し、この両者を環状三層ダイに供給して、ダイ温度１９０℃、ブロー比５倍でインフレーション成形して、両表面層の厚さが４μｍ、中間層の厚さが６μｍ、全体の厚さが１４μｍの３層の積層樹脂フィルムを製造した。
このフィルムの防曇性、摩擦抵抗、透明性の評価結果および包装適性を表３に示す。
【００３３】
比較例６
実施例８において、表面層用樹脂として比較例４で使用した樹脂組成物に代えたほかは、同例と同様な方法で３層の積層樹脂フィルムを製造した。このフィルムの防曇性、摩擦抵抗、透明性の評価結果および包装適性を表３に示す。
【００３４】
比較例７
実施例８において、表面層用樹脂として比較例５で使用した樹脂組成物に代えたほかは、同例と同様な方法で３層の積層樹脂フィルムを製造した。このフィルムの防曇性、摩擦抵抗、透明性の評価結果および包装適性を表３に示す。
【００３５】
比較例８
実施例８において、表面層用樹脂としてエチレンー酢酸ビニル共重合体（酢酸ビニル含有量１５重量％、密度が０．９３８ｇ／cm3、１９０℃におけるメルトフローレート（ＭＦＲ）が２．０ｇ／１０分）９７重量％と比較例４で用いた脂肪族アルコール系脂肪酸エステル３重量％とよりなる樹脂組成物に代えたほかは、同例と同様な方法で３層の積層樹脂フィルムを製造した。このフィルムの防曇性、摩擦抵抗、透明性の評価結果および包装適性を表３に示す。
【００３６】
【表１】
0003795133.tif 000002
【００３７】
【表２】
0003795133.tif 000003
【００３８】
【表３】
0003795133.tif 000004
【００３９】
表１中、ジグリセリンモノ／ジオレートとは、ジグリセリンモノオレートとジグリセリンジオレートとの混合物であることを示す。また、表１中の全ての脂肪酸アルコール系脂肪酸エステルについても、同じ意味である。
【００４０】
【発明の効果】
本発明の炭化水素系樹脂フィルムは、霞度や光沢度等の透明性に優れており、摩擦抵抗及び防曇性にも優れているという特別に有利な効果を奏し、特に食品包装用ストレッチフィルムおよび農業用フィルムに好適に使用することができる。